ПОЛИКАРБОНАТЫ С УЛУЧШЕННОЙ ТЕКУЧЕСТЬЮ, СОДЕРЖАЩИЕ ПЕРЕГРУППИРОВАННЫЕ СТРУКТУРЫ, ЦИКЛИЧЕСКИЕ И ЛИНЕЙНЫЕ ОЛИГОМЕРЫ

1. Поликарбонат, содержащий одну или несколько структур, соответствующих общим формулам (I)-(IV):
,
в которых фенильные кольца независимо друг от друга могут быть однократно или двукратно замещены алкилом с 1-8 атомами углерода, галогеном, таким как хлор или бром, и Х такой, как указано в формуле (1а),
причем суммарное количество структурных единиц (I)-(IV) в пересчете на соответствующий поликарбонат составляет от 50 до 900 м.д.,
а также содержащий линейные и циклические олигомеры в суммарном количестве от 0,1 до 2 мас.% в пересчете на общую композицию,
причем линейные олигомеры обладают формулами (V)-(IX):
,
причем количество структур (VIII) и (IX) составляет менее 0,001 мас.%,
и причем циклические олигомеры обладают общей формулой (X):
в которой
n означает целое число от 2 до 6, и
Z означает остаток формулы (1а):
в которой
1
2
R и R независимо друг от друга означают водород или алкил с 1-8 атомами углерода, и
Х означает простую связь, алкилен с 1-6 атомами углерода, алкилиден с 2-5 атомами углерода или циклоалкилиден с пятью или шестью атомами углерода, который может быть замещен алкилом с 1-6 атомами углерода.
2. Поликарбонат по п.1, причем количество соединения формулы (I) составляет от 50 до 800 м.д., формулы (II) от 0 до 100 м.д., формулы (III) от 0 до 100 м.д. и формулы (IV) от 0 до 300 м.д.
3. Поликарбонат по п.1, который характеризуется следующей неоднородностью:
для поликарбоната со средневесовой молекулярной массой от 18000 до 22000 г/моль степень неоднородности составляет от 1,08 до 1,18,
для поликарбоната со средневесовой молекулярной массой от 22000 до 26000 г/моль степень неоднородности составляет от 1,18 до 1,60,
для поликарбоната со средневесовой молекулярной массой от 26000 до 30000 г/моль степень неоднородности составляет от 1,25 до 1,65,
для поликарбоната со средневесовой молекулярной массой более 30000 г/моль и предпочтительно менее 50000 г/моль степень неоднородности составляет от 1,50 до 1,95.
4. Поликарбонат по п.3, который характеризуется следующей неоднородностью:
для поликарбоната со средневесовой молекулярной массой от 18000 до 22000 г/моль степень неоднородности составляет от 1,10 до 1,16,
для поликарбоната со средневесовой молекулярной массой от 22000 до 26000 г/моль степень неоднородности составляет от 1,20 до 1,50,
для поликарбоната со средневесовой молекулярной массой от 26000 до 30000 г/моль степень неоднородности составляет от 1,25 до 1,50,
для поликарбоната со средневесовой молекулярной массой более 30000 г/моль и предпочтительно менее 50000 г/моль степень неоднородности составляет от 1,55 до 1,85.
5. Поликарбонат по п.1, причем Z является производным от 2,2-бис(4-гидроксифенил)пропана, бис(4-гидроксифенил)-3,3,5-триметилцикло-гексана или 4,4′-дигидроксидифенила, и причем Х в формулах (I)-(IV) означает простую связь, изопропилиден или 3,3,5-триметилциклогексил.
6. Применение поликарбонатов по п.1 для изготовления экструдатов и формованных изделий.
7. Экструдаты и формованные изделия, которые могут быть изготовлены из поликарбонатов по п.1.
8. Применение поликарбонатов по п.1 для изготовления смесей.